(57)【特許請求の範囲】
【請求項１】
プラスチック基材の表面に、少なくとも親水性高分子樹脂が塗工されている核酸固定用成形体であって、前記基材の中心線表面平均粗さＲａが１００ｎｍ以上１０００ｎｍ以下であり、親水性高分子樹脂の塗工により形成された親水性コート層の厚さが、前記基材の中心線平均表面粗さＲａの５％以上７０％以下であることを特徴とする、核酸固定用成形体。
【請求項２】
前記親水性コート層の接触角が、０°以上６０°以下である、請求項１に記載の核酸固定用成形体。
【請求項３】
前記プラスチックが、ポリスチレン、ポリカーボネート、ポリプロピレン、ポリアミド、およびアクリル系樹脂から選択される何れかである、請求項１または２に記載の核酸固定用成形体。
【請求項４】
前記親水性高分子樹脂が、シロキサン系樹脂、ポリビニルアルコール、エチレンビニルアルコール、ポリ酢酸ビニル、ポリエチレングリコール、ポリエステル系樹脂、アクリル系樹脂、およびメラニン系樹脂から選択される１種または複数を主成分とするものである、請求項１〜３の何れか１項に記載の核酸固定用成形体。
【請求項５】
請求項１〜４の何れか１項に記載の核酸固定用成形体に対して、核酸プローブを含有する核酸プローブ含有水溶液を滴下し、乾燥させることを特徴とする、核酸固定用成形体への核酸プローブ固定化方法。
【請求項６】
前記核酸プローブにポリチミンが予め付加されることを特徴とする、請求項５に記載の核酸プローブ固定化方法。
【請求項７】
前記乾燥時に、紫外線を照射することを特徴とする、請求項５または６に記載の核酸プローブ固定化方法。
【発明の詳細な説明】
【技術分野】
【０００１】
本発明は、遺伝子の発現、変異、多型等の解析に有用な核酸（ＤＮＡ断片やオリゴヌクレオチド）、すなわち核酸プローブを固相表面に整列させて固定させた核酸マイクロアレイに用いる核酸固定用成形体、および前記核酸固定用成形体に核酸プローブを固定化する核酸固定化方法に関する。
【背景技術】
【０００２】
近年、ゲノムシークエンシングの進展により各生物のゲノムの全塩基配列が明らかにされつつある中、この結果を有効に利用する技術が望まれている。
核酸マイクロアレイとは複数の遺伝子を同時に解析できる技術であり、塩基配列決定法のみではなく、遺伝子の発現量や多型などを効率よく調べる方法として開発され、テーラーメイド医療、菌類などの生物学的分類の特定および疾病の診断などへの応用が展開されている。
【０００３】
テーラーメイド医療、ならびに生物学的分類または変異体の同定に用いられうる核酸マイクロアレイは、一般に特定の塩基配列を定性的に検出する程度で十分である。さらに、院内感染の危険性を考慮すると、試験紙のような安価な使い捨て用のものが求められている。
【０００４】
一方、核酸マイクロアレイに用いられる基材は、一般的にはガラスまたはシリコンが主である。これらの基材の表面に核酸プローブを固定化する場合、当前記基材の表面を、例えば、シランカップリング反応を利用することで表面に化学官能基を修飾し、一方で、核酸プローブの末端に当前記化学官能基と共有結合可能な官能基を修飾して、共有結合形成により固定化する方法が挙げられる。特許文献１では、アミノ基とエポキシ基、チオール基とマレイミド基などの組み合わせが開示されている。また、リソグラフィー技術などを用いて固定表面に直接核酸プローブを合成する技術なども存在する。
【０００５】
しかしながら、ガラスなどの基材を用いた場合、作業者はその取り扱いを慎重に行わなければならない。もし、ガラス片で怪我をしてしまった場合、院内感染の恐れもある。また、ガラスなどの基材における上述の各種核酸プローブ固定化方法は、製造コストを要する。
【０００６】
一方で、安価なプラスチック基材に核酸プローブを固定化する試みもなされている。これらプラスチック基材は、基材表面が疎水（撥水）性であり、親水性高分子である核酸プローブの固定化は困難である。
【０００７】
かかる事情を鑑みて、プラスチック基材の表面を酸化処理を施すことにより表面に官能基を発生させ、上述した方法と同様に共有結合により核酸プローブを固定化する技術も開示される（特許文献２）。
【０００８】
しかしながら、これらの各種核酸プローブ固定化方法は、製造コストを要することに変わりはなく、依然としてテーラーメイド医療に適した安価な核酸マイクロアレイは提供できていない。
【０００９】
【特許文献１】特開２０００−２７０８９６号公報
【特許文献２】特開２００５−０１０００４号公報
【発明の開示】
【発明が解決しようとする課題】
【００１０】
本発明の課題は、核酸マイクロアレイの作製において、安価で効果的に核酸プローブを固定化しうる核酸固定用成形体を提供することであり、また効果的な核酸プローブの固定化方法を提供することである。
【課題を解決するための手段】
【００１１】
上記課題を解決するために、本発明者らは鋭意研究を進めた結果、基材をプラスチック層とし、その表面に少なくとも親水性コート層を含む構成を有する核酸固定用成形体であって、前記親水性コート層の接触角および親水性コート層の厚さを工夫することにより、核酸固定用成形体に核酸プローブを効果的に固定化しうることを見出し、本発明を完成した。
【００１２】
すなわち本発明は、以下よりなる。
１．プラスチック基材の表面に、少なくとも親水性高分子樹脂が塗工されている核酸固定用成形体であって、前記基材の中心線表面平均粗さＲａが１００ｎｍ以上１０００ｎｍ以下であり、親水性高分子樹脂の塗工により形成された親水性コート層の厚さが、前記基材の中心線平均表面粗さＲａの５％以上７０％以下であることを特徴とする、核酸固定用成形体。
２．前記親水性コート層の接触角が、０°以上６０°以下である、前項１に記載の核酸固定用成形体。
３．前記プラスチックが、ポリスチレン、ポリカーボネート、ポリプロピレン、ポリアミド、およびアクリル系樹脂から選択される何れかである、前項１または２に記載の核酸固定用成形体。
４．前記親水性高分子樹脂が、シロキサン系樹脂、ポリビニルアルコール、エチレンビニルアルコール、ポリ酢酸ビニル、ポリエチレングリコール、ポリエステル系樹脂、アクリル系樹脂、およびメラニン系樹脂から選択される１種または複数を主成分とするものである、前項１〜３の何れか１項に記載の核酸固定用成形体。
５．前項１〜４の何れか１項に記載の核酸固定用成形体に対して、核酸プローブを含有する核酸プローブ含有水溶液を滴下し、乾燥させることを特徴とする、核酸固定用成形体への核酸プローブ固定化方法。
６．前記核酸プローブにポリチミンが予め付加されることを特徴とする、前項５に記載の核酸プローブ固定化方法。
７．前記乾燥時に、紫外線を照射することを特徴とする、前項５または６に記載の核酸プローブ固定化方法。
【発明の効果】
【００１３】
本発明の核酸固定用成形体は、プラスチック層を基材とし、その表面に親水性コート層を積層しているものを用いるため、経済的であり、取扱にも便利であり、効率よく核酸プローブを固定化することができ、院内感染などの危険性もない。本発明の核酸固定用成形体を用いた核酸固定化方法によると、効果的に核酸プローブを固定化することができる。
【発明を実施するための最良の形態】
【００１４】
本発明において、「核酸固定用成形体」とは、一般的に遺伝子等の解析の分野で使用される核酸マイクロアレイにおいて、核酸プローブを固定化するためのものをいう。本発明の核酸固定用成形体は、プラスチック層を基材とし、その表面に少なくとも親水性コート層を積層してなる構成を有する。
【００１５】
上記成形体の形状としては、例えば、板状素材、容器、フィルムおよびチューブなどが挙げられる。中でも取り扱いが容易である観点から、長方形状のフィルムまたは板状素材が好ましいが、これに限定されるものではない。また、成形体の大きさなどは、特に限定されるものではないが、検出を容易にする観点から、検出する面はある程度の面積が必要である。例えば、成形体が長方形状のフィルムまたは板状素材である場合、上記表面の面積は、取り扱いが容易である観点から、約４０〜１０００ｍｍ２、好ましくは約６０〜３００ｍｍ２である。
【００１６】
上記成形体の製造方法は、当業者により状況に応じて選択することができる。例えば、押出成形、射出成形、溶融成形および圧縮成形などが挙げられ、製造コストおよび容易性の観点から、押出成形が好ましいが、本発明はこれに限定されるものではない。
【００１７】
本発明において、基材として使用されるプラスチックは、工業的に汎用されている疎水性の汎用プラスチックを使用することができる。具体的には、ポリエチレン、ポリスチレン、ポリカーボネート、ポリプロピレン、ポリアミド、フェノール樹脂、エポキシ樹脂、ポリカルボジイミド樹脂、ポリ塩化ビニル、ポリフッ化ビニリデン、ポリフッ化エチレン、ポリイミドおよびアクリル樹脂などが挙げられる。中でも安価で、比較的強度を有し、取り扱いが容易である観点から、ポリスチレン、ポリカーボネート、ポリプロピレン、ポリアミドおよびアクリル系樹脂が好ましいが、本発明はこれに限定されるものではない。
【００１８】
本発明において、「中心線表面平均粗さ」とは、JIS表面粗さのJIS-B-0601により定義され、Ｒａで表すことができるパラメーターをいう。本発明において、表面平均粗さＲａの測定方法は、例えば原子間力顕微鏡を用いても求めることができるが、これに限定されるものではない。本発明の成形体の基材に用いられるプラスチックは、表面平均粗さが、１００〜１０００ｎｍ、好ましくは１００〜９００ｎｍのものを選択することができる。
【００１９】
本発明において、「接触角」とは、固体表面に液体が触れると液滴ができるが、この液滴と固体表面の接触部分がなす角度をいう。いいかえれば、接平面と液体表面および液体／固体接触点における液体／固体表面との間の角度をいう。接触角は、一般的には０〜１８０°の間で表すことができる。上記液滴としては、一般的に水滴が使用され、０°に近づくほど、水滴は固体塗表装面に平たく伸びている状態、つまり親水性の状態を示し、固体表面は親水的であるといえる。一方で、１８０°に近づくほど、完全に水滴は固定表面からを弾かれ、球体に類似した形状で塗装固体表面に接触している状態を示し、固体表面は疎水性であるといえる。本発明の親水性コート層の接触角は、核酸の固定化率の向上の観点から、０〜６０°であり、好ましくは０〜４０°であり、より好ましくは０〜３０°である。６０°より大きくなると親水性の核酸プローブの固定化が困難となるからである。
【００２０】
上記の条件を満たす親水性コート層を形成する親水性材料として、各種の天然親水性高分子物質および合成水溶性高分子物質を使用することができる。
天然親水性高分子物質として、カルボキシメチルデンプン、ジアルデヒドデンプンなどのデンプン系；カルボキシメチルセルロース、ヒドロキシエチルセルロースなどのセルロース系；タンニン、リグニン系、アルギン酸、アラビアゴムヘパリン、キチン、キトサンなどの多糖類などを例示することができる。
【００２１】
合成親水性高分子物質としては、シロキサン系として、テトラエトキシシラン；ビニルアルコール系として、ポリビニルアルコール；ポリアルキレンオキサイド系として、ポリエチレンオキサイド；ポリアルキレングリコール系として、ポリエチレングリコール：アクリル酸系として、ポリアクリル酸ソーダ；無水マレイン酸系として、メチルビニルエーテル無水マレイン酸共重合体、メチルビニルエーテル無水マレイン酸ソーダ、メチルビニルエーテル無水マレイン酸アンモニウム塩、無水マレイン酸エチルエステル共重合体；フタル酸系として、ポリヒドロキシエチルフタル酸エステル；水溶性ポリエステルとして、ポリジメチロールプロピオン酸エステル；アクリルアミド系として、ポリアクリルアミド加水分解物、ポリアクリルアミド四級化物、さらに、ポリビニルピロリドン、ポリエチレンイミン、ポリエチレンスルホネート、水溶性ナイロンなどが例示される。
【００２２】
本発明の親水性コート層を形成する親水性材料として、上記の親水性材料のなかでも、塗工液の加工性の観点から、特に、テトラエトキシシラン、ポリビニルアルコール、ポリ酢酸ビニル、ポリエチレングリコール、ポリエステル系樹脂、アクリル系樹脂またはメラニン系樹脂が好適である。また前記の接触角を充分に満たすため、これらの樹脂材料を混合したり、共重合を行ってもよい。さらに樹脂コート後に、アルゴン、酸素、窒素の単独または混合気体を用いてなるプラズマ処理を施すことで、接触角の低下をある程度防止することも考えられる。
【００２３】
本発明の親水性コート層には、上記接触角の条件を満たすものであれば、無機添加物を含有することができる。このような無機添加物として、例えば球形粒子状、繊維状およびフレーク状のものが挙げられるが、無機添加物分散性の観点から球形粒子状のものが好ましい。また、球形粒子の粒径は、配合される成形体の表面粗さが後述する範囲内になるように、上記配合量を加味しつつ適宜選択することができるが、樹脂における無機添加物分散性の観点から、０．０１〜０．１０μｍが好ましく、０．０２〜０．０８μｍがより好ましい。
【００２４】
前記無機添加物としては、例えば、酸化チタン、二酸化チタン、シリカ、珪藻土、アルミナ、酸化鉄、酸化亜鉛、酸化マグネシウム、水酸化アルミニウムおよび水酸化マグネシウム、炭酸カルシウム等が例示され、これらからなる群より選択される少なくとも１種類を親水性コート層の副成分として含有することができる。中でも親水性の観点から、シリカが好ましいが、本発明はこれに限定されるものではない。
【００２５】
前記無機添加物の配合量は、無機添加物が配合される親水性コート層の主成分と無機添加物の種類に応じて適宜設定されるが、無機添加物の分散性の観点から、例えば、主成分１００重量部に対して無機添加物１０重量部以下、好ましくは１重量部以下である。
【００２６】
本発明において、親水性コート層の厚さは、プラスチック層の表面平均粗さの５〜９０％、好ましくは２０〜８０％、より好ましくは３０〜７０％とすることができる。９０％より高い場合は、核酸プローブを固定化する表面が平滑になり、核酸プローブを固定化しにくくなる。一方、５％より低い場合は、核酸プローブを固定化する表面の親水性が十分に得られず、固定化する表面と核酸の水溶液との濡れ性が向上しないため、核酸プローブを固定化しにくいからである。一般に、疎水性を有するプラスチック層の表面に、親水性高分子である核酸プローブを固定化する際、当業者は固定化する表面と核酸プローブとの親和性のみを考慮し、前記プラスチック層に親水性コート層を「厚く」形成させ、当前記親水性コート層に核酸プローブを固定化することが考えられる。しかしながら、親水性コート層を厚く形成させたのでは核酸プローブは思うように固定化されない。
【００２７】
プラスチック層上に親水性コート層を形成する方法は、プラスチック層と親水性コート層との親和性を考慮して当業者が適宜選択でき、特に限定されるものではないが、例えば、スピンコート法、ディップコート法、ラングミュア−ブロジェット法、ロールコート法、マイクログラビア法およびダイ法などが挙げられ、製造コストの観点からロールコート法またはマイクログラビア法が好ましいが、本発明はこれに限定されるものではない。
【００２８】
上記コーティングに使用する親水性材料の溶媒は、コーティング方法、親水性材料の溶解性、副成分の分散性および当前記溶媒とプラスチック層との親和性を考慮して当業者が適宜選択でき、特に限定されるものではないが、例えば、親水性材料の真溶剤成分がアルコール系である場合は、エタノールやイソプロピルアルコールなどが用いられる。
【００２９】
本発明は、本発明の核酸固定用成形体に核酸プローブを固定化する方法にも及ぶ。核酸プローブの固定化は、スポッティング法によることができる。具体的には、本発明の核酸固定用成形体に、予め調製した核酸プローブを含む核酸含有水溶液を滴下し、乾燥することにより行うことができる。核酸含有水溶液の滴下は、核酸マイクロアレイ作製装置に備えられたスポッター装置を用いることもでき、インクジェット方式で吐出することもできる。核酸含有水溶液を滴下したのち、通常の方法により核酸含有水溶液を乾燥し、核酸プローブを核酸固定用成形体に固定化することができる。また、乾燥時に、紫外線照射を施すこともできる。
【００３０】
固定化する核酸プローブとしては、ＤＮＡ、ＲＮＡおよびＰＮＡ（ペプチド核酸）などを用いることができる。中でも製造コストおよび使用頻度の観点から一本鎖のＤＮＡが選択され、一般的にＤＮＡプローブと称される。ＤＮＡの調製方法としては、例えば、合成されたＤＮＡ（オリゴヌクレオチド）またはｍＲＮＡから逆転写されたｃＤＮＡであってもよい。前記オリゴヌクレオチドの合成は、市販の核酸の自動合成機などで合成することができる。核酸の合成または部分的合成修飾物、ｍＲＮＡを鋳型にした相補的ＤＮＡであるｃＤＮＡ、ＰＣＲ産物などが挙げられる。本発明の核酸は、基材上との反応部位として官能基が付加されていてもよく、例えばポリチミンが付加されていても良い。
【００３１】
上記核酸プローブの塩基配列などは、使用目的などにより当業者が適宜設計することができ、特に限定されるものではない。例えば、合成オリゴヌクレオチドプローブを用いる場合、そのプローブの長さは、１０〜３０塩基、好ましくは１２〜２６塩基程度に設計することができる。
【００３２】
さらに上記核酸プローブの基材への固定化率を向上させるために、上記核酸プローブの末端にハイブリダイズ反応に影響しない無関係な塩基配列を５０〜３００塩基ほど付加する方法を用いることができる。上記無関係な塩基配列としては、例えば、ポリアデニン、ポリグアニン、ポリチミンなどが挙げられる。中でも核酸プローブの固定化率が向上する観点からポリチミンが好ましい。このポリチミンの付加は、例えば、ターミナルトランスフェラーゼなどで当業者が適宜付加反応を行うことができる。
【実施例】
【００３３】
以下、本発明の理解を深めるために、実施例を示して説明するが、本発明はこれら実施例に限定されるものではない。
【００３４】
（実施例１）
表面平均粗さが０．１９μｍを示す白色ポリエチレンテレフタレートフイルム（東レ（株）ルミラーＥ２０）を基材（以下「基材Ａ」と記する。尚、以降に示す成形体は全て押出成形法により製造された物であることを予め断っておく。）として使用し、前記フィルムの片側に、グラビアコーターにより親水性高分子樹脂（松下電工（株）製フレッセラＲ）を固形分濃度を０．１％までイソプロピルアルコールにて希釈して塗工厚みが０．１μｍ（平均表面粗さの約５３％）になるように塗工を行い、親水性コート層を積層することにより、本発明に係る核酸固定用成形体を得た。また親水性コート層面側の純水接触角を測定したところ１８°を示した。
【００３５】
（実施例２）
基材として表面粗さが０．１３μｍ白色ポリエチレンテレフタレートフイルム（東洋紡績（株）クリスパーＫ１２１１）を使用した以外は実施例１と同様にして親水性コート層を有する本願発明に係る核酸固定用成形体を得た。また親水性コート層側の純水接触角を測定したところ、１９°を示した。
【００３６】
（実施例３）
親水性コート層を形成する親水性高分子樹脂として、ポリビニルアルコール（日本合成化学 ゴーセファイマーＺ１００）に コロイダルシリカ 粒径 ２０ｎｍを１％添加したものを用いた。これを塗工し乾燥した後に純水接触角が６０°以下になるように調整した上で、０．１μｍ厚みの塗工を施した以外は、実施例１と同様にして基材Ａに親水性コート層を有する構成を備えた核酸固定用成形体を得た。また親水性コート層面側の純水接触角を測定したところ、１８°を示した。
【００３７】
（実施例４）
実施例１で得た核酸固定用成形体に対し、さらに親水性コート層の表面に対して酸素プラズマ処理を行い、核酸固定用成形体を得た。また親水性コート層面側の純水接触角を測定したところ、１２°を示した。
【００３８】
（比較例１）
基材Ａに対し、親水性コート層の厚みが約０．３μｍ（平均表面粗さの約１５０％）とした以外は実施例１と同様にして作製し、核酸固定用成形体を得た。
【００３９】
（比較例２）
プラスチック層として表面平均粗さが０．０７μｍの平滑なポリエチレンテレフタレートフイルム（東洋紡Ａ４１００）を使用し、その上にグラビアコーターで親水性コート層（実施例１、２に同じ）を０．１μｍ塗布し核酸固定用成形体を得た。
【００４０】
（比較例３）
基材Ａに親水性コーティングを行わずに、基材Ａをそのまま核酸固定用成形体とした。
【００４１】
（比較例４）
基材Ａに親水性コーティングを行わず、直接、酸素プラズマ処理したものを核酸固定用成形体とした。
【００４２】
（実験例１）核酸マイクロアレイの製造および検出による核酸の固定量の判定
実施例１〜４と、比較例１〜４の核酸固定用成形体に核酸プローブを固定化し、その検出を目視で判定することにより核酸の固定化が良好に行われたかどうかを検討した。
【００４３】
１）核酸プローブの調製
核酸プローブとしては、配列番号１に示される核酸プローブ（シグマジェノシスジャパン社提供）を用いた。配列表の配列番号１の核酸プローブは、第１エクソンと第２エクソンの間のイントロン領域内に存在するエストロゲン受容体対立遺伝子（Xba I多型）のうち、制限酵素Xba Iにより切断されない配列（ｘ型）を検出することができるものである。この核酸プローブに５’末端をターミナルトランスフェラーゼ（New England Biolab社製）を用いて、ポリチミンの付加を行った。具体的には、ターミナル・トランスフェラーゼ（２０ｕｎｉｔ／μｌ）を４μｌ、チミジン三リン酸（１０ｐｍｏｌ／μｌ）を１０μｌ、配列番号１の核酸プローブ（５０ｍＭ）を４μｌ、製品添付のNEBuffer 4を５μｌ、および製品添付のカコジル酸緩衝液を５μｌ含んだ精製水５０μｌを調製した後、３７℃で４時間反応させ、製品添付の２０×ＳＳＣ緩衝液５０μｌを加えることで、ポリチミン付加された核酸プローブ（約３００ｂｐ）２ｐｍｏｌ／μｌをそれぞれ得た。
【００４４】
配列番号１：gtggtctaga gttggg      16
【００４５】
２）核酸プローブの固定化および核酸マイクロアレイの製造
次に、ポリチミン付加された配列番号１の核酸プローブを１．０ｐｍｏｌ／μｌとなるように、製品添付の１０×ＳＳＣ緩衝液で希釈し、実施例１〜４と、比較例１〜４の核酸固定用成形体にそれぞれ０．５μＬずつ塗布し、３１２ｎｍの紫外線を２分間照射して固定化することで、核酸マイクロアレイを製造した。
【００４６】
３）検体のゲノムＤＮＡの増幅
ｘｘ型の検体のゲノムＤＮＡを配列番号２に示した塩基配列を有するフォワードプライマーおよび３に示した塩基配列を有し、かつ５’末端にビオチンを結合させたリバースプライマー、およびＴａｑ ＤＮＡポリメラーゼ（ロシュ・ダイアグノスティクス社製）を用いたＰＣＲ法によりXba I多型を含む塩基配列の増幅を行った。ＰＣＲの反応条件は、変性過程を９４℃、３０秒、アニール過程を５５℃、２０秒、鎖伸長過程を７２℃、２０秒とし、この工程を３０サイクルおこない増幅を行った。
【００４７】
配列番号２：gttccaaatg tcccagccgt        20
配列番号３：cctgcaccag aatatgttac c      21
【００４８】
４）核酸の検出および核酸固定化量の確認
増幅したＤＮＡ溶液２０μＬに、水酸化ナトリウム（５Ｍ）、エチレンジアミン四酢酸（０．０５Ｍ）の溶液（２０μＬ）を加えてよく攪拌し、５分間放置して、増幅したＤＮＡを１本鎖に変性した。この試料溶液中に、ドデシル硫酸ナトリウム（０．０１ｗ／ｖ％）、塩化ナトリウム（１．８ｗ／ｖ％）、クエン酸ナトリウム（１．０ｗ／ｖ％）の溶液（１ｍＬ）および上記核酸マイクロアレイをそれぞれ加え、反応温度４５℃のもとで３０分間振とうして反応させた。その後、アルカリホスファターゼ標識ストレプトアビジンを加え、さらにニトロブルーテトラゾリウム（ＮＢＴ）および５−ブロモ−４−クロロ−３−インドリルホスファターゼ  ｐ−トルイジニル塩（ＢＣＩＰ）を加えて、検出ストリップ上の各プローブと結合した試料に結合したアルカリホスファターゼを発色させた。
【００４９】
以上の結果を下記表にまとめて示す。実施例１〜４は、いずれも良好な発色であったのに対し、比較例１〜４はいずれも目視で発色を確認するのが困難であった。つまり、本発明の核酸固定用成形体の有用性が示唆された。
【００５０】
５）核酸の検出および核酸固定量の確認
【表１】
0004689475.tif 000002
【産業上の利用可能性】
【００５１】
本発明の核酸固定用成形体は、基材としてプラスチック層を用いるため、経済的であり、取扱にも便利であり、院内感染などの危険性もない。また、本発明の核酸固定用成形体を用いた核酸固定化方法によると、効果的に核酸を固定化することができ、工業的な製造におけるコストを要さない。
【配列表】
0004689475000001.app